FR 2540755 A1 19840817 FR 8302886 A 19830215 -1-* PROCEDE POU Rt ELARGIR, PAR LAMINAGE, UN PRODUIT MEPLAT METALLURGIQUE La méthode est relative à l'élargissement d'un produit métallurgique méplat à l'aide d'un laminoir du type planétaire ou pendulaire. Dans la production des produits plats métallurgiques,-on part généra- lement d'une ébauche coulée ou transformée à chaud, de section transversale rectangulaire, appelée "méplat", "brame", "plaque" ou "plateau". Cependant, ces produits ont un nombre limité de largeurs discrètes alors que les produits finis obtenus de façon unitaire ou par refen- dage, peuvent présenter un très grand nombre de largeurs finales. Il est donc nécessaire d'adapter la largeur d'une ébauche donnée à la largeur (ou un multiple de 1 a largeur), ou la somme des largeurs des produits finis désirés, dans une même épaisseur. Or, on sait que lorsqu'on lamine un produit plat en biais par rapport à l'axe des cylindres il s'élargit mais, en même temps, il se dé- place latéralement; l'opération ne peut donc être réalisée que sur des produits de faible longueur. Le proc&=ié selon l'invention permet cet élargissement sur des pro- duits de grande longueur et/ou en continu Il consiste à introduire sous une incidence OU O ', un produit plat dans un laminoir de type planétaire avec un corroyage tel qu'un seul des cylindres de travail situés d'un même côté du produit soit en contact avec celui-ci Dans ce cas, le déplacement latéral du produit pendant le corroyage est annulé par réalignement du produit, hors d'emprise, entre deux cy- lindres successifs. Si R est le rayon de giration des N cylindres de travail, H O l'épais- seur initiale du produit, f Bl'angle d'incidence par rapport à la nor- male (N) aux cylindres, la diminution d'épaisseur AH doit être -2inférieure: AH = 2 R( 1 cos 2 N La valeur de l'élargissement obtenu pour divers corroyages et divers angles d'incidence a été déterminée expérimentalement par des essais de simulation Les courbes interpolées entre les points expérimen- taux sont reportés sur la figure I; celle-ci donne une valeur appro- chee de la valeur de l'angle d'incidence l'pour un élargissement-Aà déterminé en fonction du corroyage imposé (àH/H 0), AH étant la réduc- tion d'épaisseur du produit. L'angle d'émergence du produit Q' par rapport à la nomale aux cy- lindres est donné par la formule: 9 oc s ' = (o + Aú) cos Lo étant la largeur du produit nitial. L'angle d'incidence O est de préférence compris entre 30 et 60 car, audess:us de 30 , l'élargissement obtenu est faible quel que soit le ccrroyage appliqué et, au-dessus de 60 , la largeur du laminoir devient Drohibitive. Bien S-r, la méthode est également applicable aux laminoirs pendulai- res =e Iportant qu'un seul cylindre de travail, le corroyage n'e t alors limité que par la puissance disponible et/ou la géomê- trie du laminoir. La seule modification notable à apporter aux laminoirs existants, pour appliquer le procéde selon l'invention, est le fait que les dispositifs de guidage d'entrée doivent être orientables par rap- port a l'axe du laminoir. L'invention sera mieux comprise à l'aide de la figure 2 qui repré- sente une vue schématique en plan du laminoir et la figure 3 qui -3- représente une vue schématique en coupe longitudinale du laminoir. Dans le cas des corrcyages élevés ( 90 à 95 % par exemple) avec un laminoir planétaire, on constate que (' ' est faible ( 1 à 5 ) et pres- que indépendant du taux de réduction; le facteur d'élargissement 'k ne dépend pratiquement que de l'angle Q. On a alors: k l cos e- Le produit à laminer ( 1) entre sous l'incidence t dans le laminoir et sort au-delà du plan ( 2 ') des axes ( 2) des cylindres d'appui ( 4), avec l'émergence Y' Le produit est guidé à l'entrée par les règles ( 5); on peut remarquer sur-la figure 3 qu'un seul des cylindres de travail ( 3) est en contact avec le produit ( 1). EXEMPLE: On applique le procéde à l'aide d'un laminoir type Lauener à 4 cy- lindres (O 250 mm) dont le rayon de giration est R = 1500 mm sur un alliage d'Al type 1050 à chaud ayant une épaisseur initiale de 100 mm et une épaisseur finale de 5 mm L'élargissement obtenu varie de ' à 100 % en fonction de l'angle d'incidence choisi entre 30 et -4- REVENDICATION 1 Méthode pour élargir de LA un produit métallurgique méplat de largeur initiale 9 o et d'épaisseur initiale Ho, à l'aide d'un lami- noir planétaire dont le rayon de giration des N cylindres de travail est R, caractérisée en ce que: on introduit le produit guidé latéralement par des moyens appro- priés connus, sous une incidence O non nulle par rapport à la nor- male aux cylindres (N), on impose une diminution d'épaisseur du produit (ou passe) AH in- férieure à: AH = 2 R( (:H/Ho' et de l'élargissement relatif souhaité (A/o). 3 Ma-ode selon la revendication 1 ou 2, caractérisée en ce que est cz:ris entre 30 et 600. 4 _ -ioir planétaire ou pendulaire pour la mise en oeuvre de la r. ractérisé en ce que les guides d'entrée ( 5) sont orien- ta::ar rapport à l'axe des cylindres ( 2).